FR 2766717 A1 19990205 FR 9710104 A 19970801 La présente invention concerne une prothèse composite pour la prévention des adhérences post-chirurgicales, et trouve application notamment dans le domaine de la chirurgie viscérale ou pariétale. L'invention sera décrite à titre d'exemple par rapport à une prothèse composite destinée à une utilisation en chirurgie pariétale, dans la réparation des éventrations, ou hernies. Les adhérences post-chirurgicales comprennent toutes les liaisons fibreuses non anatomiques, induites fortuitement par un acte chirurgical lors du processus normal de cicatrisation. Elles peuvent survenir dans toutes les disciplines chirurgicales quel que soit le geste considéré. Elles sont généralement d'autant plus sévères que le traumatisme chirurgical est important et que les tissus assurant normalement les plans de clivage (tissu conjonctif interstitiel, les synoviales, les gaines tendineuses, séreuses péritonéale et pleurale...) ont été touchés. Tout traumatisme chirurgical tissulaire est suivi d'une cascade d'évènements physiologiques dont les principaux temps peuvent être simplifiés comme suit - temps zéro (tO) : traumatisme chirurgical, effraction capillaire - temps zéro plus quelques minutes : coagulation, formation du réseau fibrineux, libération des facteurs chimiotactiques - temps zéro (tO) plus 12 à 48 heures : afflux leucocytaire à dominante polynucléaire ; - temps zéro (tO) plus 24 heures à 5 jours : afflux leucocytaire à dominante macrophagique - temps zéro (tO) plus 4 à 8 jours : afflux fibroblastique - temps zéro (tO) plus 5 à 14 jours : différenciation conjonctive de la réaction cicatricielle - temps zéro (tO) plus 15 à 180 jours : remodelage cicatriciel. Même si les mécanismes exacts sont pour certains encore inconnus, notamment en ce qui concerne le déterminisme de l'intensité de la réaction, il apparaît donc que les premiers jours sont déterminants puisqu'ils conditionnent l'afflux fibroblastique responsable de la formation d'adhérences. De ce fait, de telles adhérences post-chirurgicales peuvent provoquer des syndromes pouvant se classer principalement en douleurs chroniques, syndromes occlusifs, et infertilité féminine. Par ailleurs, elles augmentent très sensiblement les risques de fausses routes lors d'une réintervention, (effraction myocardique ou intestinale lors de la thoracotomie ou laparotomie itérative), tout en prolongeant les temps opératoires, la dissection préalable pouvant être dans de tels cas très fastidieuse. Une solution à ce problème consiste en l'interposition d'une barrière physique entre les structures que l'on souhaite ne pas voir adhérer. L'effet barrière recherché pose toutefois le problème du pouvoir adhésiogène intrinsèque de cette barrière. En effet, si la barrière est constituée d'un matériau non résorbable, elle peut être à l'origine elle même d'adhérences au cours du temps; et si elle est résorbable, sa résorption doit être suffisamment peu inflammatoire pour ne pas engendrer ellemême des adhérences. Plusieurs propriétés sont donc nécessaires pour qu'un matériau puisse prétendre réduire le risque d'adhérences, à savoir, entre autres - le matériau dont il est constitué ou composé doit être sensiblement lisse et non poreux de façon à ne pas offrir d'espace à une recolonisation cellulaire ; - la surface du matériau doit limiter l'adhésion cellulaire primitive. Afin de remédier à ce problème, on a eu recours à des polymères artificiels hydrophobes et inertes, par exemple en PTFE expansé, ou à des substances polymères résorbables, par exemple à base de hyaluronates, ou de cellulose modifiée, qui forment rapidement un hydrogel par hydratation dans le corps. Toutefois, et notamment dans la chirurgie viscérale et pariétale, mais aussi dans la chirurgie orthopédique ou neurologique, la barrière doit également présenter une certaine résistance mécanique lui permettant de remplir sa fonction en tant qu'élément de reconstruction chirurgicale. De manière générale, les tissus prothétiques connus notamment dans le traitement des insuffisances pariétales, par exemple hernies et éventrations, apportent un complément de résistance mécanique à la reconstruction chirurgicale. De tels tissus sont d'autant plus efficaces et leur tolérance locale d'autant meilleure que leur intégration tissulaire est intime et précoce. Pour cette raison les tissus prothétiques connus les plus performants dans ces indications sont généralement très poreux, et conçus de façon à être intégrés dans le corps le plus rapidement possible. C'est ainsi que lors du contact avec les viscères par exemple, ces tissus sont adhésiogènes, ce qui limite leur utilisation aux sites dits pré- ou rétropéritonéaux. Or, dans un certain nombre de cas, et plus particulièrement lors d'éventrations multirécidivées, l'implantation en site prépéritonéal strict est difficile, voire impossible du fait de l'existence d'un déficit en séreuse étendu. Un besoin s'est donc fait ressentir de disposer d'un produit permettant de résoudre le problème de prévention des adhérences post-chirurgicales, tout en offrant un renfort prothétique soumis à la recolonisation cellulaire et intégration tissulaire, et pouvant servir, par exemple, à traiter une éventration avec perte péritonéale importante, ou encore des petites éventrations par laparoscopie, et des hernies. La demande de brevet WO-A-96/08277 décrit l'utilisation d'un gel de collagène pour la fabrication d'une membrane collagénique, cette dernière pouvant être associée à un treillis synthétique résorbable ou non. La prothèse composite ainsi constituée trouve application dans le traitement des éventrations et des hernies, et évite, selon les inventeurs, des adhérences postopératoires, car la membrane collagénique constitue une zone de clivage permettant la libération des éventuelles adhérences post-opératoires précoces qui peuvent se former. Il ressort des expériences menées sur des porcs, et décrites dans la demande, que le temps de résorption de la membrane collagénique demeure dans certains cas insuffisant. Toute résorption de matériel étant plus ou moins pro-inflammatoire, la persistance au delà du huitième jour d'un matériau résorbable peut induire un retard de disparition des cellules inflammatoires sur le site. Cette présence maintenue de cellules inflammatoires (essentiellement macrophagiques) actives va déclencher une cascade d'activation conduisant à la stimulation des fibroblastes eux-mêmes responsables de la formation directe des adhérences. Alors que les cellules mésothéliales, qui sont responsables du recouvrement péritonéal, sont connues pour leur faculté de régénération rapide (apparition dès le cinquième ou sixième jour), il est donc non seulement inutile, mais aussi sensiblement contraire aux principes de la prévention des adhérences de maintenir le matériau sur lequel repose l'effet barrière au-delà des huit à dix jours post-opératoires. Ainsi, l'utilisation de la membrane collagénique associée au treillis synthétique telle que décrite dans la demande de brevet précitée peut être dans certains cas responsable d'adhérences initiales du fait de sa résorption relativement lente, et peut alors ne pas convenir pour résoudre le problème de prévention des adhérences post-chirurgicales, tout en offrant un renfort prothétique soumis à la recolonisation cellulaire et intégration tissulaire. Par ailleurs, sa résorption relativement lente limite une recolonisation efficace et précoce du treillis synthétique, celui-ci étant masqué par la membrane collagénique au moment où il doit être intégré, c'est-à-dire dans les deux premières semaines. Par conséquent, un objet de la présente invention est de proposer une prothèse composite améliorée, comprenant un tissu prothétique, présentant au moins une face fermée à la colonisation cellulaire immédiate post-chirurgicale. Selon l'invention, la face fermée est constituée par un film de matériau collagénique réticulé, associé à au moins une face du tissu prothétique, la structure hélicoïdale du collagène dans le matériau collagénique étant au moins partiellement thermodénaturée sans dégradation hydrolytique. Un autre objet de la présente invention est de proposer une prothèse composite selon la définition précédente qui, en outre, présente une autre face ouverte en profondeur à la colonisation cellulaire immédiate post-chirurgicale, le tissu prothétique présentant à cette fin une structure tridimensionnelle, notamment ajourée. Un autre objet de la présente invention est un procédé de fabrication d'une prothèse composite selon la définition précédente, comprenant au moins les étapes consistant à - déposer une première couche du matériau collagénique précédemment défini - déposer une deuxième couche du même matériau collagénique sur la première couche après gélification de celle-ci - appliquer un tissu prothétique telle que défini précédemment sur la deuxième couche, avant gélification de celle-ci ; et - sécher le matériau collagénique, ce qui provoque l'ancrage du tissu prothétique dans la deuxième couche de matériau collagénique. En effet, on a découvert qu'en sélectionnant un matériau collagénique, et en l'associant à un tissu prothétique, de préférence présentant une structure tridimensionnelle, il a été possible de résoudre le double problème exprimé précédemment, en ce que, à la fois, et de manière contrôlable - la prothèse empêche la colonisation cellulaire immédiate post-chirurgicale, sur la face comportant le film de matériau collagénique, et ceci pendant une semaine au maximum, ce qui en chirurgie viscérale suffit notamment pour que le péritoine se reconstitue ; et - la prothèse facilite la colonisation cellulaire immédiate post-chirurgicale, sur la face ouverte en profondeur, de manière à permettre une intégration rapide et mécaniquement efficace de celle-ci, notamment lorsqu'elle est utilisée en tant que renfort pariétal ou viscéral. Par l'expression, "une face fermée à la colonisation cellulaire immédiate post-chirurgicale", on entend une face qui est sensiblement lisse, et non poreuse, de façon à ne pas offrir d'espace à une recolonisation cellulaire, se résorbant rapidement in vivo, et généralement en moins d'une semaine, de manière à éviter les adhérences initiales. Par l'expression, "une face ouverte en profondeur à la colonisation cellulaire immédiate post-chirurgicale", on entend que le tissu prothétique présente sur ladite face ouverte une structure poreuse ou rugueuse, notamment ajourée, ce qui favorise la colonisation cellulaire de manière contrôlée, ou guidée, et à distance du film de matériau collagénique. Le tissu prothétique comprend deux faces poreuses opposées, séparées l'une de l'autre par l'épaisseur dudit tissu, mais reliées l'une à l'autre par des fils de liaison. L'armure du tissu prothétique détermine dans l'épaisseur de ce dernier, une multiplicité d'alvéoles ou canaux transversaux, sensiblement parallèles les uns aux autres, débouchant de part et d'autre dudit tissu sur les deux faces poreuses respectivement, et dont la section interne est substantiellement exempte de tout fil de liaison. De préférence, le matériau collagénique comprend du collagène et au moins un additif hydrophile macromoléculaire, chimiquement non réactif vis-à-vis du collagène. Par l'expression, "chimiquement non réactif vis-à-vis du collagène", on entend un composé qui n'est pas susceptible de réagir avec le collagène présent, notamment qui ne forme pas de liaison covalente avec celui-ci lors de sa réticulation. Avantageusement, l'épaisseur du film est moins importante que l'épaisseur du tissu prothétique, par exemple comprise entre 2% et 10% de l'épaisseur totale de la prothèse composite, et de préférence comprise entre environ et 30 ym à 100 Um, et plus préférentiellement est d'environ 50 pm à 75 ssm. De manière préférée, le matériau collagénique comprend du collagène modifié par coupure oxydative et chauffage au-dessus de 37"C, réticulé en présence d'au moins un additif hydrophile macromoléculaire chimiquement non réactif vis-à-vis dudit collagène. De manière générale, ce matériau collagénique peut être obtenu par le procédé suivant, qui comprend les étapes consistant à - préparer une solution de collagène modifié par coupure oxydative - traiter par chauffage ladite solution à une température supérieure à 37"C ; - mélanger la solution collagénique résultante avec une solution contenant au moins un additif hydrophile macromoléculaire, chimiquement non réactif vis-à-vis du collagène - ajuster le pH dudit mélange jusqu'à pH neutre. Le matériau collagénique qui en résulte et qui fait partie de la prothèse composite de l'invention est biocompatible, non toxique, et se résorbe in vivo en moins d'une semaine. Le collagène utilisé pour former la solution collagénique peut être indifféremment d'origine animale ou humaine, mais de préférence est du collagène natif, solubilisé à pH acide ou après traitement par digestion à la pepsine. Il peut s'agir en particulier de collagène bovin de type I ou de collagènes humains de type I ou III, ou encore des mélanges en toutes proportions de ces derniers. L'étape de coupure oxydative se fait de préférence à l'aide d'acide périodique ou l'un de ses sels, pour le rendre auto-réticulable, et ainsi la réticulation peut être effectuée sans l'aide d'agents réticulants. Dans un mode d'exécution préféré, le film est lié au moins superficiellement au tissu prothétique, et de préférence par absorption capillaire des fibres constitutives dans le tissu prothétique. Plus préférentiellement encore, le matériau collagénique se présente sous forme de film lié par absorption capillaire des fibres constitutives du tissu prothétique sur une épaisseur inférieure à 750 ssm, mesurée à partir la surface extérieure du film. Avantageusement, 1 'additif hydrophile macromoléculaire présente un poids moléculaire supérieur à 3000 Daltons, et de préférence est un polymère hydrophile de poids moléculaire compris entre 3000 et 20000 Daltons. De tels additifs sont, par exemple, le polyéthylèneglycol, des polysaccharides, tels que l'amidon, le dextrane, et la cellulose, et des polysaccharides modifiés portant des fonctions carboxyliques. De préférence, l'additif hydrophile macromoléculaire est le polyéthylèneglycol. La concentration pondérale en additif hydrophile est de préférentiellement 2 à 10 fois inférieure à celle du collagène. La réticulation du collagène peut être réalisée à une température comprise entre 40C et 300C, et de préférence entre 180C et 250C. Avantageusement, la prothèse composite dispose d'une face présentant un film constitué de collagène et d'au moins un additif hydrophile macromoléculaire selon un rapport pondéral collagène/additif hydrophile de 1/1 à 9/1, de préférence de 2/1 à 4/1, et plus préférentiellement de 3/1, et d'une face présentant la structure tridimensionnelle d'une prothèse pariétale. Ces deux faces sont différentes dans leur aspect et dans leurs fonctions. Le film du matériau collagénique est de préférence continu, lisse et non poreux, recouvrant entièrement le tissu prothétique, et plus préférentiellement, dépasse les bords de ce dernier de façon à protéger la prothèse de contacts viscéraux, le débord pouvant être par exemple de 5 à 10 millimètres. Le film est intimement lié au tissu par pénétration superficielle de façon à ne pas constituer un plan de clivage, tout en maintenant ouverte la porosité sur l'autre face du tissu prothétique. De préférence, le film est également souple, de façon à préserver la maniabilité du produit et son éventuelle utilisation par voie coelioscopique. Une fois réhydraté, il restaure au tissu prothétique ses propriétés mécaniques initiales (souplesse et élasticité) sans se fragmenter, ni rendre la fixation de la prothèse plus difficile. Il est en outre transparent, non délaminable et non collant lors de sa mise en place. Sa résorption rapide assure la protection contre les phénomènes adhésiogènes initiaux, c'est-à-dire dans la première semaine post-opératoire, ou autrement dit, pendant le laps de temps nécessaire à l'intégration de la face opposée. Lors de sa résorption, son caractère faiblement inflammatoire ou et/ou immunogène limite les risques intrinsèques. La présente invention sera mieux comprise par la description détaillée d'un mode d'exécution préféré, donnée à titre d'exemple, et en se référant aux figures jointes en annexe, dans lesquelles - la Figure 1 est une vue en perspective d'une prothèse composite conformément à l'invention - la Figure 2 est une image microscopique d'une prothèse conformément à l'invention, prise en perspective du côté du film, à une échelle d'agrandissement de 20 fois la taille réelle - la Figure 3 est une image microscopique de la prothèse de la Figure 2, à une échelle d'agrandissement de 30 fois la taille réelle - la Figure 4 est une autre image microscopique de la même prothèse des Figures 2 et 3, à une échelle d'agrandissement de 120 fois la taille réelle - la Figure 5 est une image microscopique d'une prothèse composite selon l'invention, vue du côté du tissu, à l'échelle d'agrandissement de 25 fois la taille réelle - la Figure 6 est une image microscopique en coupe transversale d'une prothèse composite selon l'invention, à l'échelle d'agrandissement de 40 fois la taille réelle - la Figure 7 représente un dessin schématique de l'armure de tricotage d'un tissu prothétique appartenant à une prothèse composite selon la présente invention. En se référant utilement à la Figure 1, une prothèse composite selon la présente invention est représentée de manière générale par la référence 1. La prothèse comporte un tissu prothétique 2, présentant deux faces 4 et 5, dont l'une est recouverte d'un film de matériau collagénique 3. Le tissu prothétique 2 a une structure tridimensionnelle ajourée, et en particulier en "nid d'abeille", et donc une certaine épaisseur qui sépare la face 4 de la face 5. Ce tissu peut être de manière préférée un tricot Rachel à entretoise réalisé sur double fonture. L'écartement des deux fontures et les débits des fils permettent d'obtenir un tissu fini en trois dimensions (structure tridimensionnelle) d'une épaisseur comprise entre 1 à 3 mm, et par exemple d'environ 1,8 mm, pour un poids d'environ 90 g/m2. Les caractéristiques finales du tissu sont données indépendamment du tricotage par le choix de la matière première employée, par exemple du polyester PES 50 dtex multifilaments, la température, et le temps de thermofixage. En dehors de la filature, le fil et le tissu ne reçoivent aucun autre traitement (pas d'ensimage ou de lavage). Un tel tissu sans collagène présente, selon la norme NFG 07119, une force de rupture par traction comprise entre environ 18 daN à environ 30 daN, et un allongement de rupture par traction d'environ 25% à 37%, en chaîne, et une force de rupture par traction comprise entre environ 9 daN à environ 15 daN, et un allongement de rupture par traction de l'ordre de 60% à 88%, en trame. Un tel tissu composite peut être réalisé par tricotage en chaîne de cinq nappes de fils, et conformément au dessin schématique de la Figure 7. Dans cette figure, chaque nappe de fils est identifiée par une lettre, allant de A à E, le schéma en lui-même utilisant un système de description du tricot à réaliser tout à fait habituel et compréhensible pour l'homme du métier, et qui ne sera pas décrit plus en détails ici. Conformément à la Figure 7, le tissu prothétique préféré selon la présente invention est constitué, comme précédemment décrit, de deux faces poreuses indépendantes. Ces deux faces sont, dans l'exemple donné, elles-mêmes constituées de deux nappes de fils, référencées A,B et D,E respectivement, les nappes A,B donnant une face à ouvertures en forme de goutte d'eau, et les nappes D,E donnant une face à ouvertures hexagonale. Le tissu prothétique peut être tricoté sur un métier Rachel à double fonture. Dans ce cas, toutes les barres correspondant aux fils A,B et D,E sont enfilées un plein-un vide. La nappe de fils de liaison est représentée par la référence C, et est enfilée pleine. Les différentes nappes A-E de fils sont toutes tricotées en même temps. Ainsi, les fils de liaison sont distribués selon les bords périphériques des ouvertures de chaque face et s'étendent sensiblement perpendiculairement depuis une face vers l'autre face, évitant que des fils de liaison occupent une partie trop importante du volume des canaux transversaux qui sont formés. Le tissu final peut ensuite être stabilisé simplement par passage au four à une température comprise entre environ 170"C et environ 2200C. La fabrication d'une prothèse composite associant un tissu prothétique à structure ajourée tridimensionnelle, tel que décrit précédemment, avec un matériau collagénique peut être réalisée comme suit. La solution contenant le collagène est modifiée préalablement par coupure oxydative, chauffage, avec un additif hydrophile macromoléculaire, et éventuellement de la glycérine. Ensuite, cette solution est répartie uniformément sur un support inerte hydrophobe et plan pour former un film résultant de 2 couches minces superposées. Pour ce faire, on applique une première couche mince de solution dans laquelle les concentrations pondérales en collagène, en additif hydrophile macromoléculaire et en glycérine, si présente, sont de préférence respectivement comprises entre environ 2 et 6%, pour le collagène, environ 0,6 et 2% pour l'additif hydrophile macromoléculaire, environ 0,3 et 0,8% pour la glycérine. Cette première couche mince présente une densité comprise entre environ 0,035 à environ 0,27 g/cm3, ce qui représente environ 70 à 90% de la densité finale en film collagénique présent dans le prothèse composite. Après gélification de cette première couche mince par refroidissement, on applique à sa surface une deuxième couche mince à partir de la même solution, de préférence ajustée à une concentration en éthanol de 30 à 50%. La deuxième couche mince représente environ 10 à 30% de la densité finale en film collagénique présent dans le prothèse composite. Le tissu prothétique à structure ajourée tridimensionnelle, présentant une épaisseur de l'ordre de 1,8 mm, est appliqué sur la deuxième couche mince, avant gélification, de telle sorte que l'ancrage s'effectue pendant le séchage du collagène réticulé. Après réaction, la prothèse composite est séparée du support inerte hydrophobe. La figure 2 représente une image d'une prothèse composite obtenue de la manière décrite avec un tissu tridimensionnel. Sur la figure 2, on voit très bien l'empreinte de la structure du tissu prothétique dessous le film de matériau collagénique, ainsi que la forme hexagonale des canaux transversaux, et la torsion des fibres constituant le tissu. On aperçoit également en bas de la figure des parties du tissu prothétique en section, qui ressemblent à des "Y" à l'envers. La figure 3 montre la même image, mais à échelle encore plus agrandie (30 fois taille réelle). Cette image montre plus clairement une des parties en "Y" à l'envers du tissu prothétique, ainsi que le bord du film de matériau collagénique. La figure 4 montre la même prothèse à l'échelle agrandie à 120 fois la taille réelle. On aperçoit clairement sur cette image le bord du film de matériau collagénique qui, lors de la section pour les besoins de la photographie, s'étend au-delà du tissu prothétique sous la forme d'une jupe de matériau. Sur la partie gauche inférieure, près du bord gauche de l'image, on remarque également que le matériau collagénique est remonté par capillarité dans les fibres, cet effet étant en partie responsable de la résistance à la délamination élevée du film du tissu prothétique. Enfin, on remarque que sur l'ensemble des Figures 2 à 4, le film est continu, aucune fibre synthétique n'apparaissant à la surface. La figure 5 montre une image à l'envers de la même prothèse, c'est-à-dire vue du côté du tissu, et illustre clairement la structure ajourée tridimensionnelle du tissu prothétique, avec en-dessous le film collagénique qui présente une surface interne complètement lisse. Enfin, la figure 6 montre une image en coupe transversale, à l'échelle de 40 fois la taille réelle de la même prothèse, pour donner une idée de l'épaisseur du film de matériau collagénique. Celui-ci se trouve légèrement à droite d'une ligne médiane imaginaire, le bloc foncé totalement à droite de l'image étant le support de photographie. Ainsi, on aperçoit que le film présente une épaisseur de l'ordre de 50 ssm à 75ssm, mais que la matériau collagénique a également été absorbé par capillarité dans les fibres du tissu prothétique jusqu'à une épaisseur d'environ 750 ssm. Des essais cliniques ont été menés sur un modèle d'abrasion caecale chez le rat, selon le protocole décrit par Harris et Coll. (1995), dans "Analysis of the Kinetics of Peritoneal Adhesion Formation in the Rat and Evaluation of Potential Antiadhesive Agents", Surgery, 117(6), pages 663-669, qui est largement utilisé et validé pour les études des adhérences post-chirurgicales. Les essais consistent à créer une abrasion et une déshydratation sur des surfaces de 2 cm2 de paroi péritonéale et de caecum, au contact l'une de l'autre. Le groupe témoin ne reçoit aucun produit de protection des plaies ainsi créées. Il est comparé aux groupes de rats qui reçoivent un produit de protection, conformément au Tableau 1 ci-dessous TABLEAU I Incidence Surface Pourcentage Force des d'adhésion de surface maximum adhésions (cm2) de pour surface à l'adhésion rompre surface par rapport l'adhésion (nombre à la formée d'animaux / surface de (N) nombre la lésion d'animaux totaux) Témoin 44/45 1,27 63 1,25 Interposition 0/10 0 0 0 d'un film de matériau collagénique Interposition 12/12 1,62 81 1,28 d'un tissu prothétique ajouré tridimensionne Interposition 1/12 0,11* 6* 0,37* d'une prothèse composite selon l'exemple de l'invention Interposition 2/10 0,85 43 0,93 d'un film à base d'acide hyaluronique (SEPRAFILM&commat;) * = valeurs obtenues pour l'unique animal ayant développé une adhérence caeco-pariétale. Les essais effectués avec une prothèse composite selon l'invention montrent que le film de matériau collagénique permet d'éviter des adhérences dès le début de son implantation dans le corps, et que ce film est résorbé in vivo en moins d'une semaine. La colonisation du tissu prothétique s'effectue par l'autre face dans l'épaisseur de la structure tridimensionnelle, de telle sorte que celui-ci est totalement intégré dans le corps pour remplir complètement sa fonction de renfort, notamment dans le traitement des éventrations. Ces résultats ont été confirmés 6 semaines post-opératoires, l'absence totale d'adhérences ayant été constatée. REVENDICATIONS 1/ Prothèse composite, comprenant un tissu prothétique, présentant au moins une face fermée à la colonisation cellulaire immédiate post-chirurgicale, caractérisée en ce que la face fermée est constituée par au moins un film de matériau collagénique réticulé, associé à au moins une face du tissu prothétique, la structure hélicoïdale du collagène dans le matériau collagénique étant au moins partiellement thermodénaturée sans dégradation hydrolytique. 2/ Prothèse composite selon la revendication 1, caractérisée en ce qu'elle présente une autre face ouverte en profondeur à la colonisation cellulaire immédiate post-chirurgicale, le tissu prothétique ayant à cette fin une structure tridimensionnelle, notamment ajourée. 3/ Prothèse composite selon la revendication 1 ou la revendication 2, caractérisée en ce que le matériau collagénique comprend au moins un additif hydrophile macromoléculaire, chimiquement non réactif vis-à-vis du collagène. 4/ Prothèse composite selon la revendication 1, caractérisée en ce que l'épaisseur du film est moins importante que l'épaisseur du tissu prothétique. 5/ Prothèse composite selon la revendication 1, caractérisée en ce que l'épaisseur du film est comprise entre 2% et 10% de l'épaisseur totale de la prothèse composite. 6/ Prothèse composite selon la revendication 1, caractérisée en ce que l'épaisseur du film est comprise entre environ 30 Mm à 100 ssm, et de préférence est comprise entre environ 500m à 75 ssm. 7/ Prothèse composite selon la revendication 1, caractérisée en ce que le matériau collagénique comprend du collagène modifié par coupure oxydative et chauffage au-dessus de 37"C, réticulé en présence d'au moins un additif hydrophile macromoléculaire chimiquement non réactif vis-à-vis dudit collagène. 8/ Prothèse composite selon la revendication 7, caractérisée en ce que le collagène est modifié par coupure oxydative à l'aide d'acide périodique ou l'un de ses sels pour le rendre auto-réticulable. 9/ Prothèse composite selon la revendication 1, caractérisée en ce que le matériau collagénique se présente sous forme de film lié au moins superficiellement au tissu prothétique. 10/ Prothèse composite selon la revendication 1, caractérisée en ce que le matériau collagénique se présente sous forme de film lié par absorption capillaire des fibres constitutives du tissu prothétique. 11/ Prothèse composite selon la revendication 1, caractérisée en ce que le matériau collagénique se présente sous forme de film lié par absorption capillaire des fibres constitutives du tissu prothétique sur une épaisseur inférieure à 750 ssm, mesurée à partir la surface extérieure du film. 12/ Prothèse composite selon la revendication 3, caractérisée en ce que l'additif hydrophile macromoléculaire a un poids moléculaire supérieur à 3000 Daltons. 13/ Prothèse composite selon la revendication 12, caractérisée en ce que l'additif hydrophile macromoléculaire est un polymère hydrophile de poids moléculaire compris entre 3000 et 20000 Daltons. 14/ Prothèse composite selon la revendication 13, caractérisée en ce que l'additif hydrophile macromoléculaire est le polyéthylèneglycol. 15/ Prothèse composite selon la revendication 3, caractérisée en ce que le matériau collagénique présente un rapport collagène/additif hydrophile compris entre 1:1 à 9:1, de préférence de 2:1 à 4:1, et plus préférentiellement de 3:1. 16/ Prothèse selon la revendication 2, caractérisée en ce que le tissu prothétique comprend deux faces poreuses opposées, séparées l'une de l'autre par l'épaisseur dudit tissu, mais reliées l'une à l'autre par des fils de liaison. 17/ Prothese selon la revendication 16, caractérisée en ce que l'armure du tissu prothétique détermine dans l'épaisseur de ce dernier, une multiplicité d'alvéoles ou canaux transversaux, sensiblement parallèles les uns aux autres, débouchant de part et d'autre dudit tissu sur les deux faces poreuses respectivement, et dont la section interne est substantiellement exempte de tout fil de liaison. 18/ Procédé de fabrication d'une prothèse composite selon l'une quelconque des revendications 1 à 17, caractérisé en ce qu'il comprend au moins les étapes consistant à - déposer une première couche du matériau collagénique sur un support - déposer une deuxième couche du même matériau collagénique sur la première couche après gélification de celle-ci - appliquer le tissu prothétique sur la deuxième couche, avant gélification de celle-ci - sécher le matériau collagénique, ce qui provoque l'ancrage du tissu prothétique dans la deuxième couche de matériau collagénique.